(57)【特許請求の範囲】
【請求項１】
少なくとも１の光開始剤、並びに、塩基性触媒により重合可能な又は硬化可能な有機物質であって少なくとも1のポリイソシアネート及びイソシアネートと反応性の基を含む少なくとも１の化合物を含む有機物質、を含む光活性化可能なコーティング組成物において、イソシアネーと反応性の基が少なくとも１個のチオール基を含み、及び、光開始剤がフォトラテント塩基であることを特徴とする光活性化可能なコーティング組成物。
【請求項２】
フォトラテント塩基が、アルキルエーテル基及び／又はアルキルエステル基で置換されていてもよい4‐(オルト‐ニトロフェニル）ジヒドロピリジンであることを特徴とする請求項１に従う光活性化可能なコーティング組成物。
【請求項３】
フォトラテント塩基が第四級有機ホウ素光開始剤であることを特徴とする請求項１に従う光活性化可能なコーティング組成物。
【請求項４】
フォトラテント塩基がα-アミノアセトフェノンであることを特徴とする請求項１に従う光活性化可能なコーティング組成物。
【請求項５】
フォトラテント塩基が、下記式に従うα-アミノアセトフェノンであることを特徴とする請求項４に従う光活性化可能なコーティング組成物。
【化１】
0004906221.tif 000025
【請求項６】
組成物が追加的に有機酸を含むことを特徴とする請求項１〜５のいずれか１項に従う光活性化可能なコーティング組成物。
【請求項７】
組成物が追加的に金属錯体及び/又は金属塩を助触媒として含むことを特徴とする請求項１〜６のいずれか１項に従う光活性化可能なコーティング組成物。
【請求項８】
助触媒の金属がアルミニウム、チタン、ジルコニウム、及びハフニウム化合物からなる群より選ばれることを特徴とする請求項７に従う光活性化可能なコーティング組成物。
【請求項９】
組成物が追加的に、チオキサントン、オキサジン、ローダミン、ベンゾフェノン、及びこれらの誘導体からなる群より選ばれる増感剤を含むことを特徴とする請求項１〜８のいずれか１項に従う光活性化可能なコーティング組成物。
【請求項１０】
請求項１〜９のいずれか１項記載のコーティング組成物を被覆されるべき基材に施与すること、得られた膜の表面をUV光により硬化させること、及び、より深い層又は未露光の層を室温で又は加熱して完全に硬化させること、を含むコーティング層を調製する方法。
【請求項１１】
多層ラッカーコーティングにおけるフィラー層として前記組成物を施与することを含む、請求項１〜９のいずれか１項記載のコーティング組成物を使用する方法。
【請求項１２】
前記組成物をクリアコートとして施与することを含む、請求項１〜９のいずれか１項記載のコーティング組成物を使用する方法。
【請求項１３】
多層ラッカーコーティングにおけるクリアコートとして組成物を施与することを含む、請求項１２記載のコーティング組成物を使用する方法。
【請求項１４】
大型輸送用車輌の再仕上げ工程及び仕上げ工程において、請求項１〜９のいずれか１項記載のコーティング組成物を使用する方法。
【発明の詳細な説明】
【０００１】
【発明の属する技術分野】
本発明は、少なくとも１の光開始剤、及び、塩基性触媒により重合可能な又は硬化可能な有機物質であって少なくとも1のポリイソシアネート及びイソシアネートと反応性の基を含む少なくとも１の化合物を含む有機物質、を含む光活性化可能なコーティング組成物及び、環境温度で速い加工が可能な表面を有するコーティングを調製するために該組成物を使用する方法に関する。
【０００２】
【従来の技術】
上述のタイプの光活性化可能なコーティング組成物は、とりわけ米国特許第4,369,206号明細書から公知である。この文献には、α−ケトカルボン酸のアンモニウム塩が光開始剤として使用されており、及び、光活性化可能なコーティング組成物はアミンの存在下で硬化するポリウレタン又はエポキシ樹脂前駆体を含む。公知の組成物の欠点は、UV光が容易にアクセスできる場所でのみ硬化されることである。三次元表面、又は、顔料の存在によりUV照射が低い層まで透過されない所では、硬化速度が遅過ぎる。
【０００３】
欧州特許公開EP-A-0 898 202号は、塩基性触媒作用を受ける(base-catalysed)コーティング組成物のラテント塩基性触媒としてのα−アミノアセトフェノンからのアミンの生成を開示する。硬化可能な系は、塩基性触媒作用を受ける反応または縮合反応において反応可能な有機化合物のみを含む。（ポリ）アルコール及び（ポリ）イソシアネートが具体的に言及されている。UV光に容易にアクセスできない場での硬化速度を上げるために、追加のブロックされていない塩基性触媒の使用の可能性について言及されているが、それは、追加の加熱ステップを必要とする。
【０００４】
本発明は、UV照射により硬化可能であり、及び、UV光が容易にアクセスできない場所において環境温度で許容できる硬化速度を有するコーティング組成物を提供し、該組成物は少なくとも1の光開始剤及び塩基性触媒により重合可能である、又は、硬化可能である有機物質であって、少なくとも1のポリイソシアネート及びイソシアネートと反応性の基を含む少なくとも1の化合物を含む。
【０００５】
本発明に従う光活性化可能なコーティング組成物において、イソシアネート反応性基は、少なくとも1個のチオール基を含み、及び、光開始剤はフォトラテント塩基（photolatent  base）であることを特徴とする。
【０００６】
光開始剤と、（ポリ）イソシアネート及びチオール基を含む化合物からなる、重合可能または硬化可能な有機物質とを含む光活性化可能なコーティング組成物は欧州特許公開EP-A-0 188 880号から知られている。そこに開示されたコーティング組成物により作られたコーティング層は、最初にUV照射により、次いで、完全に、環境温度において従来の方法で硬化することができる。該公知のコーティング組成物の主要な欠点は、少なくとも2つの全く異なる硬化機構が同時に存在することである。一つの機構は、UV照射を必要とするところの多官能性アルケンと多官能性チオールの反応であり、第２の硬化は、イソシアネートと水の反応及び遊離イソシアネートとチオール成分との反応等非常に多くの機構を含む。この所謂二重硬化系の効果は、露光されない場所では部分的にしか硬化されず、未露光箇所において未反応アルケンが有ることである。従って、これらの箇所において最低限度の硬化を得るために、より高い官能性を有する化合物の使用を必要とする。そのような化合物の使用は、粘度の上昇をもたらし、同程度の噴霧粘度を得るためには、より多くの溶媒の使用を必要とし、VOCの増大に見舞われることになる。
【０００７】
該発明に従う光活性化可能なコーティング組成物のさらなる欠点は、フォトラテント塩基が使用された場合、露光が終了した後にも、それが活性のままでいることである。
【０００８】
好適なフォトラテント塩基には、所望によりアルキルエーテル及び／又はアルキルエステル基で置換された、N-置換 4‐(o‐ニトロフェニル）ジヒドロピリジン及び第四級有機ホウ素光開始剤が包含される。N-置換 4‐(o‐ニトロフェニル）ジヒドロピリジンの例は、N-メチルニフェジピン（Macromolecules 1998年、第31巻、第4798頁）、N-ブチルニフェジピン、N-ブチル-2，6-ジメチル-4-(2-ニトロフェニル)-1，4-ジヒドロピリジン-3，5-ジカルボン酸ジエチルエステル及び下記式に従うニフェジピン、
【化２】
0004906221.tif 000002
即ち、N-メチル-2，6-ジメチル-4-(4、5-ジメトキシ-2-ニトロフェニル)-1，4-ジヒドロピリジン-3，5-ジカルボン酸ジエチルエステルである。第四級有機ホウ素光開始剤の例は、例えば英国特許公開GB-A-2 307 473号に開示される下記
【化３】
0004906221.tif 000003
である。
【０００９】
今までのところ、α-アミノアセトフェノン類に属するフォトラテント塩基を用いて最適な結果が得られている。本発明に従う光活性化可能なコーティング組成物において使用することができるα-アミノアセトフェノン類の例は、欧州特許公開EP-A-0 898 202号に開示される4-(メチルチオベンゾイル)-1-メチル-1-モルホリノエタン（Irgacure（商標）907、チバスペシャリティケミカルズ社製）及び(4-モルホリノベンゾイル)-1-ベンジル-1-ジメチルアミノプロパン（Irgacure（商標）369、チバスペシャリティケミカルズ社製）である。好ましいのは、下記式に従うα-アミノアセトフェノンである。
【化４】
0004906221.tif 000004
【００１０】
フォトラテント塩基は、固体状の硬化可能な物質に対して0.01〜10重量％、好ましくは0.05〜5重量％、より好ましくは0.05〜3重量％の範囲の量で使用され得る。
【００１１】
フォトラテント塩基が使用されるほとんどのコーティング組成物では、ポットライフと硬化速度との許容できるバランスは、或る量の有機酸を配合することによって得ることができる。このような場合には、組成物の他の部分と相溶性（コンパティブル）である有機酸が好ましい。今までのところ、ドデシルベンゼンスルホン酸を用いて最適な結果が得られている。その使用量は、コーティング組成物の総重量に基き0.01〜20重量％、好ましくは0.05〜10重量％、より好ましくは0.1〜5重量％の間である。
【００１２】
文献から公知のα-アミノアセトフェノンのほとんどのものを照射すると活性な触媒が生成するが、いく種類かのものは、露光されなかった部分で、長すぎる硬化時間のために、性能が損なわれる。この問題は、非常に弱い塩基及び/又は金属化合物を組成物中に配合することによって解決できる可能性がある。
【００１３】
一般に、イソシアネート-ヒドロキシ反応用触媒として知られている金属錯体及び/又は金属塩を用いて良い結果が得られる。このような場合、金属がアルミニウム、チタン、ジルコニウム、及びハフニウムからなる群より選ばれる、金属錯体及び/又は金属塩が好ましい。これらの金属はカルボキシレート基及び/又はジケトン又はアルキルアセトアセテートと錯体が形成されている。満足の行く触媒の例は、米国特許第5,846,897号に開示されている。アルミニウム錯体 K-KAT(商標）XC5218（キングインダストリーズ社製）、及びジイソプロポキシドビス2,4-（ペンタジオネート）チタン（Tyzor（商標）AA、デュポン社製）のような有機チタン酸塩を用いて最適の結果が得られている。これらの触媒は、固体状の硬化可能な物質に対して0.01〜10重量％、好ましくは1〜5重量％の範囲の量で使用され得る。
【００１４】
【課題を解決するための手段】
本発明に従うコーティング組成物は、施与後及び、所望により溶媒揮発後に、照射硬化することが可能である。特に、UV光照射によって硬化するのに適する。IR照射／UV照射の組合わせにも適する。使用し得る照射源は、慣用のUV、例えば高圧−及び中圧水銀灯である。非常に短い波長のUV光（UV-B及び／又はUV-C光）を扱う際の危険性を回避するために、より危険性の少ないUV−A光を発生する蛍光灯が、特に自動車再仕上げ工場で使用するのに好ましい。しかし、前記蛍光灯により生成される光の強度が低いことは、公知のラジカル重合二重硬化系を硬化し、その結果、酸素による阻害を克服するためには、決定的に問題である。
【００１５】
驚くことに、フォトラテント塩基が光開始剤として使用されると、より特には、増感剤も使用された場合には、蛍光灯からのUV光による照射の間の酸素による阻害に起因する問題が無いことが見出された。
【００１６】
【発明の実施の形態】
好適な増感剤は、チオキサントン、例えば下記式のイソプロピルチオキサントン（Quantacure（商標）ITX、G.Lakes 社製）、
【化５】
0004906221.tif 000005
オキサジン、ローダミンである。ベンゾフェノン及びその誘導体を用いると無色の表面が得られる。好適なベンゾフェノン誘導体の例は以下である：
【化６】
0004906221.tif 000006
ここでR1 、R2及びR3は同じか又は異なっていてよく、CH3もしくはHを表す（Speedcure  BEM（商標）、Lambson社製）、
【化７】
0004906221.tif 000007
（Quantacure  BMS（商標）、G.Lakes社製）及び、
【化８】
0004906221.tif 000008
ここで、R1、R2及びR3は同じか又は異なっていてよく、CH3もしくはHを表す（例えばEsacure  TZT（商標）、Lamberti社製）。
【００１７】
増感剤は、固体状の硬化可能な物質に対して0.1〜5重量%、好ましくは0.5〜2.5重量％で存在してよい。
【００１８】
少なくとも1個のチオール基を含む、イソシアネート反応性化合物の例には、少なくとも２個のチオール官能性基を含むチオール官能性化合物及び少なくとも１個のチオール官能性基及び１個のヒドロキシル官能性基を含む化合物が包含される。本発明の組成物においては、これらの混合物も使用することができる。
【００１９】
好適なチオール基含有化合物は、広く、ヒドロキシル基含有化合物をチオール基を含む酸、例えば3‐メルカプトプロピオン酸、2‐メルカプトプロピオン酸、チオサリチル酸、メルカプトコハク酸、メルカプト酢酸、システイン、と反応させることによって調製される。好適なヒドロキシル基含有化合物の例は、ジオール、トリオール及びテトラオール、例えば1,4‐ブタンジオール、1,6‐ヘキサンジオール、2,2‐ジメチル‐1,3‐プロパンジオール、2‐エチル-2‐プロピル-1,3-プロパンジオール、1,2-、1,3-、及び1,4-シクロヘキサンジオール、及び対応するシクロヘキサンジメタノール、1,1,1‐トリメチロールプロパン、1,2,3‐トリメチロールプロパン、及びペンタエリスリトールである。該方法により調製される化合物の例には、ペンタエリスリトールテトラキス(3-メルカプトプロピオネート）、ペンタエリスリトールテトラキス(2-メルカプトアセテート）、トリメチロールプロパントリス(3-メルカプトプロピオネート）、トリメチロールプロパントリス(2-メルカプトプロピオネート）、及びトリメチロールプロパントリス(2-メルカプトアセテート）が包含される。トリメチロールプロパントリス(3-メルカプトプロピオネート）及びペンタエリスリトールテトラキス(3-メルカプトプロピオネート）を用いて良好な結果が得られている。
【００２０】
該方法に従い調製される化合物のさらなる例には、出発（スターター）ポリオール、例えばトリメチロールプロパン、及びジメチロールプロピオン酸に基くハイパーブランチトポリオールコアからなる。このポリオールは、次いで、3-メルカプトプロピン酸及びイソノナン酸によりエステル化される。これらの方法は、欧州特許出願EP-A 0 448 224号及び国際公開WO 93/17060号に記載されている。
【００２１】
少なくとも２個のチオール官能性基を含む化合物を作るための他の合成法には下記が包含される：
芳香族又はアルキルハライドとNaHSを反応させて、アルキル化合物及び芳香族化合物夫々に懸垂チオール基を導入すること；
グリニャール試薬と硫黄を反応させて、構造中に懸垂チオール基を導入すること；
ポリメルカプタンとポリオレフィンを、ミシェール付加反応、親核反応、親電子反応又はラジカル反応により反応させること；
チオール官能性アルコールとイソシアネート官能性化合物の反応；及び
ジスルフィドの還元。
【００２２】
少なくとも１個のチオール官能性基及び１個のヒドロキシル官能性基を含む化合物は、例えば以下の構造を有していてよい：
T[(C3H6O)nCH2CHOHCH2SH]3、ここでTはトリオール、例えばトリメチロールプロパン又はグリセロールである。該化合物の例は、ヘンケル社よりHenkel Capcure（商標）3/800の商品名で市販されている。
【００２３】
或いは、少なくとも１個のチオール基を含むイソシアネート反応性化合物は、例えば骨格としてポリエステル樹脂、ポリウレタン樹脂、ポリアクリレート樹脂、又はポリエーテル樹脂を含む樹脂である。これらのイソシアネート反応性化合物は、ヒドロキシル基も含んでよい。
【００２４】
少なくとも１個のチオール基を含むイソシアネート反応性化合物は(ａ）少なくとも１のポリカルボン酸又はその反応性誘導体、（ｂ）少なくとも１のポリオール、及び（ｃ）少なくとも１のチオール官能性カルボン酸から調製されたポリエステルであってよい。ポリエステルは、好ましくは分岐された構造を有する。分岐ポリエステルは、従来、ポリカルボン酸又はその反応性誘導体、例えば、対応する無水物もしくは低級アルキルエステルと多価アルコールとの縮合によって、少なくとも一の反応物が３以上の官能性を有する場合に得られる。
【００２５】
好適なポリカルボン酸又はその反応性誘導体の例は、テトラヒドロフタル酸、テトラヒドロフタル酸無水物、ヘキサヒドロフタル酸、ヘキサヒドロフタル酸無水物、メチルヘキサヒドロフタル酸、メチルヘキサヒドロフタル酸無水物、ジメチルシクロヘキサンジカルボン酸、1,4-シクロヘキサンジカルボン酸、1,3-シクロヘキサンジカルボン酸、フタル酸、フタル酸無水物、イソフタル酸、テレフタル酸、5-ターシャリーブチルイソフタル酸、トリメリット酸無水物、マレイン酸、マレイン酸無水物、フマル酸、コハク酸、コハク酸無水物、ドデセニルコハク酸無水物、コハク酸ジメチル、グルタル酸、アジピン酸、アジピン酸ジメチル、アゼライン酸及びこれらの混合物である。
【００２６】
好適なポリオールの例には、トリメチロールプロパン、トリメチロールエタン、グリセロール、1,2,6‐ヘキサントリオール、エチレングリコール、1,2‐プロピレングリコール、1,3‐プロピレングリコール、2‐メチロールプロパン‐1,3‐ジオール、ネオペンチルグリコール、2-ブチル-2-エチル-1,3-プロパンジオール、シクロヘキサン-1,4-ジメチロール、ネオペンチルグリコールとヒドロキシピバル酸のモノエステル、水素化ビスフェノールA、1,5‐ペンタンジオール、3-メチル-ペンタンジオール、1,6‐ヘキサンジオール、2,2,4‐トリメチルペンタン-1,3-ジオール、ジメチロールプロピオン酸、ペンタエリスリトール、ジトリメチロールプロパン、ジペンタエリスリトール、及びこれらの混合物が包含される。
【００２７】
好適なチオール官能性有機酸の例には、3-メルカプトプロピオン酸、2-メルカプトプロピオン酸、チオサリチル酸、メルカプトコハク酸、メルカプト酢酸、システイン、及びその混合物が包含される。
【００２８】
ポリエステルの調製において所望により、モノカルボン酸及びモノアルコールを使用してもよい。好ましくは、C4〜C18モノカルボン酸及びC6〜C18モノアルコールが使用される。C4〜C18モノカルボン酸の例には、ピバル酸、ヘキサン酸、ヘプタン酸、オクタン酸、ノナン酸、2-エチルヘキサン酸、イソノナン酸、デカン酸、ラウリン酸、ミリスチン酸、パルミチン酸、イソステアリン酸、ステアリン酸、ヒドロキシステアリン酸、安息香酸、4-ターシャリーブチル安息香酸及びこれらの混合物が包含される。C6〜C18モノアルコールの例にはシクロヘキサノール、2-エチルヘキサノール、ステアリルアルコール、及び4-ターシャリーブチルシクロヘキサノールが包含される。
【００２９】
水性チオール官能性ポリオール分散物によっても良好な結果が得られ、それは、最初にジオール、ジイソシアネート、及び、樹脂を水性分散物中での安定化を容易にする基を含む構成ブロックからイソシアネート官能性ポリウレタンを得、次いで、イソシアネート官能性ポリウレタンを多官能性チオールと塩基触媒を用いて付加反応させた後、水に分散させることによって得ることができる。
【００３０】
少なくとも１個のチオール基を含むイソシアネート反応性化合物は、チオール官能性ポリアクリレートであってよい。該ポリアクリレートは、（メタ）アクリル性モノマー、例えば（メタ）アクリル酸、メチル（メタ）アクリレート、ブチル（メタ）アクリレート、スチレン等のビニル誘導体、及び所望によりヒドロキシル官能性のアクリル性モノマー、例えばヒドロキシエチル（メタ）アクリレート、ヒドロキシプロピル（メタ）アクリレート、ヒドロキシブチル（メタ）アクリレート等、もしくはこれらの混合物から誘導することができ、ここで用語（メタ）アクリレート及び（メタ）アクリル酸は、メタクリレートとアクリレート、並びに、アクリル酸とメタクリル酸を夫々意味する。チオール基は、ジメチル-m-イソプロペニルベンジルイソシアネートとメルカプトエタノールの反応生成物によって導入される。又は、グリシジルメタクリレートが、ポリマー中に導入されてエポキシ官能性ポリアクリレートが作られる。エポキシ基は、次いで、例えば上述したような好適なチオール官能性有機酸と反応させられる。ポリアクリレートは、従来法、例えば適切なモノマーを適切な重合開始剤、例えばアゾもしくはパーオキシ開始剤、の溶液にゆっくり添加することにより調製される。
【００３１】
本発明の組成物にはジ-、トリ-、もしくはより高級のチオール官能性希釈剤、例えばエタンジチオール又はビス-ベータ-メルカプトエチルスルフィド、が含まれてよい。好ましくは、より高い分子量のチオール官能性化合物が使用され、それは、ポリチオール官能性化合物とポリイソシアネートの反応によって得ることができる。最も好ましいチオール官能性化合物は、ペンタエリスリトールテトラキス(3-メルカプトプロピオネート）である。
【００３２】
有機ポリイソシアネートには、多官能性の、好ましくは遊離イソシアネートで、平均2.5〜5のNCO官能性を有するものが含まれ、脂環式、アラーリファティック、もしくは芳香族であってよい。有機ポリイソシアネートは、ブロックされていてもよい。ポリイソシアネートは、ビウレット、ウレタン、ウレチジオン（uretdione)及びイソシアネート誘導体を包含する。これらの有機ポリイソシアネートの例には、1,6-ジイソシアネートヘキサン、イソホロンジイソシアネート、2,4-トルエンジイソシアネート、2,6-トルエンジイソシアネート、ジフェニルメタンジイソシアネート、4,4’−ビス（イソシネートシクロヘキシル）メタン、1,4-ジイソシアネートブタン、1,5-ジイソシアネート-2,2-ジメチルペンタン、2,2,4-トリメチル-1,6-ジイソシアネートヘキサン、1,10-ジイソシアネートデカン、4,4-ジイソシアネートシクロヘキサン、2,4-ヘキサヒドロトルエンジイソシアネート、2,6-ヘキサヒドロトルエンジイソシアネート、ノルボルナンジイソシアネート、1,3-キシレンジイソシアネート、1,4-キシレンジイソシアネート、1-イソシアネート-3-（イソシアネートメチル）-1-メチルシクロヘキサン、ｍ-α,α-α’,α’-テトラメチルキシレンジイソシアネート、これらのものの上述した誘導体及びこれらの混合物が包含される。通常は、これらの物は、環境温度で液状であり広汎に市販されている。特に好ましいイソシネート硬化剤は、トリイソシアネート及びアダクトである。その例は、1,8-ジイソシアネート-4-（イソシアネートメチル）オクタン、３モルのトルエンジイソシネートと１モルのトリメチロールプロパンとのアダクト、1,6-ヘキサンジイソシアネートのイソシアヌレートトリマー 、イソホロンジイソシアネートのイソシアヌレートトリマー、1,6-ジイソシアネートヘキサンのウレチジオンダイマー、1,6-ジイソシアネートヘキサンのビウレットトリマー、３モルのｍ-α,α-α’,α’-テトラメチルキシレンジイソシアネートと１モルのトリメチロールプロパンとのアダクト、及びこれらの混合物である。好ましいのは、環状トリマー（イソシアヌレート）及び1,6-ヘキサンジイソシアネート及びイソホロンジイソシアネートのウレチジオンである。大抵、これらの化合物はより高級な同族体の少量を含む。
【００３３】
所望により、本発明に従うウォーターボーンコーティング組成物は、非イオン性基、例えばC1〜C4アルコキシポリアルキレンオキサイド基で置換された有機親水性ポリイソシアネート化合物を含んでもよい。好ましくは、固体状ポリイソシアネート化合物全体の30重量％、より好ましくは20重量％、最も好ましくは15重量％の非イオン性基が存在する。好ましいのは、メトキシポリエチレングリコールで置換された、1,6-ヘキサンジイソシアネート及びイソホロンジイソシアネートのイソシアヌレートである。
【００３４】
所望により、少なくとも２つのヒドロキシル官能性基を含むヒドロキシル官能性化合物が硬化可能な組成物中に存在してよい。少なくとも２つのヒドロキシル官能性基を含むヒドロキシル官能性化合物は、ポリエステルポリオール、ポリエーテルポリオール、ポリアクリレートポリオール、ポリウレタンポリオール、セルロースアセトブチレート、ヒドロキシル官能性エポキシ樹脂、アルキド、及び、例えば国際公開WO93/17060号に記載されているような、デンドリメリックポリオールである。ヒドロキシル官能性オリゴマー及びモノマー、例えばひまし油、及びトリメチロールプロパンも含まれ得る。好ましいポリオールは、アクリレートポリオールである。より好ましいのは、アクゾノーベル樹脂社から、Setalux(商標）1157の商品名で市販されているアクリレートポリオールである。
【００３５】
ポリイソシアネート及びイソシアネート反応性基を含む化合物は、イソシアネート基のイソシアネート反応性基に対する比が0.5〜3：１及び、好ましくは0.75〜2.5：１、及びより好ましくは1〜2：1になるような比率で混合されなければならない。
【００３６】
ヒドロキシル官能性化合物がコーティング組成物中に存在する場合には、イソシアネート基とヒドロキシル基の架橋触媒が存在してよい。その例には、錫に基く触媒、例えばジブチル錫ジラウレート及びジブチル錫ジアセテートが包含される。
【００３７】
ポリイソシアネートは、任意の好適な技術により、イソシアネート反応性化合物と混合されてよい。しかし、単に攪拌するだけでは、通常不充分である。時には、ポリイソシアネートを、エチルアセテートもしくは1-メトキシ-2-プロピルアセテートのような有機溶媒である程度希釈して、粘度を下げることが有用である。
【００３８】
コーティング組成物の環境温度でにおけるポットライフは、触媒及びその量に依存するが、通常、１日より長い。
【００３９】
本発明に従う組成物は、ウォーターボーン組成物、ソルベントボーン組成物、又はソルベントフリー組成物であってよい。組成物は、液状オリゴマーからなってよいので、ハイソリッド組成物又はソルベントフリー組成物に特に適する。又は、本発明のコーティング組成物は、少なくとも１個のチオール基を含むイソシアネート反応性化合物が20℃より高いTgを有する水性パウダーコーティング分散物であってよい。コーティング組成物は、パウダーコーティング組成物及びホットメルトコーティング組成物において使用されてもよい。好ましくは、組成物中の理論揮発性有機物含有量（VOC）は、約450ｇ/リットル未満、より好ましくは約350ｇ/リットル未満、最も好ましくは約250ｇ/リットル未満である。
【００４０】
コーティング組成物は、他の成分、添加剤またはその他諸々、例えば顔料、染料、乳化剤（界面活性剤）、顔料分散助剤、レベリング剤、抗へこみ（cratering)剤、消泡剤、たれ止め剤、熱安定剤、UV吸収剤、酸化防止剤、およびフィラー等をさらに含んでよい。
【００４１】
本発明のコーティング組成物は、任意の基材に施与され得る。基材は、例えば金属、プラスチック、木、ガラス、セラミック、又は他のコーティング層であってよい。他のコーティング層は、本発明のコーティング組成物を含み、又は、異なるコーティング組成物を含んでよい。本発明のコーティング組成物は、クリアコート、ベースコート、顔料入りトップコート、プライマー、及びフィラーとして特に役立つ。好ましくは、本発明に従うコーティング組成物は、クリアコート又はプライマーとして使用される。クリアコート用途では、α-アミノアセトフェノンをフォトラテント塩基として使用することが好ましい。プライマー用途では、フォトラテント塩基としてN-置換4-（o-ニトロフェニル）ジヒドロピリジンを使用することが好ましい。
【００４２】
コーティング組成物は、従来の方法、例えばスプレーガン、ブラシ、又はローラー、により施与することができるが、スプレーすることが好ましい。硬化温度は好ましくは0〜100℃、及びより好ましくは20〜60℃である。該組成物は、コートされた金属基材、例えば自動車及び輸送用車輌を修理するための再仕上げ工程、特にボディショップにおいて、及び、大型輸送車輌、例えば電車、トラック、バス、及び飛行機の仕上げ工程に特に好適である。
【００４３】
コーティング組成物をクリアコートとして用いる場合、ベースコートは当業界で公知の従来のベースコートであってよい。その例は、ソルベントボーンベースコート、例えばセルロースアセトブチレート、アクリル樹脂、及びメラミン樹脂に基くAutobase（商標）、アクゾノーベルコーティングスBV製、ウォーターボーンベースコート、例えばアクリル性樹脂分散物及びポリエステル樹脂に基くAutowave（商標）、アクゾノーベルコーティングスBV製である。さらに、ベースコートは、顔料（色素顔料、メタリック及び／又はパール）、ワックス、溶媒、流れ添加剤（flow additive）、中和剤、及び消泡剤を含んでよい。ハイソリッドベースコートも使用することができる。これらは、例えばポリオール、イミン、及びイソシアネートに基く。クリアコート組成物は、ベースコートの表面に施与され、次いで、硬化される。ベースコートのための硬化工程も中間に入れられてよい。
【００４４】
【実施例】
本発明を以下の実施例を参照しながら説明する。これらの実施例は、本発明をよりよく理解するために提供され、本発明の範囲を限定するものではない。
【００４５】
以下の実施例において、本発明に従う多くのコーティング組成物の硬化時間を示す。
コーティングが硬化したとは、親指で強く押しても何も跡が残らなくなったときである。
「ポットライフ」として記載した時間は、粘度が2倍になるまでの時間である。 フランス国工業標準法NF T30-016に基きPersoz硬さを求め、結果を秒単位で示してある。
耐溶媒性は、塗膜をメチルエチルケトンに１分間曝して測定した。試験結果において、０は塗膜が完全に溶解したことを、及び、５は塗膜が全く損傷されなかったことを意味する。
耐水性は、塗膜を水に１時間曝して測定した。試験結果において、０は塗膜が完全に溶解したことを、及び、５は塗膜が全く損傷されなかったことを意味する。
【００４６】
実施例１
夫々の組成物が、N-メチルニフェジピン（塩基１）、N-ブチル-2、6-ジメチル-4-(2-ニトロフェニル)-1、4-ジヒドロピリジン-3、5-ジカルボン酸ジエチルエステル（塩基２）、及びN-メチル-2、6-ジメチル-4-(4、5-ジメトキシ-2-ニトロフェニル)-1、4-ジヒドロピリジン-3、5-ジカルボン酸ジエチルエステル（塩基３）からなる群より選ばれるフォトラテント塩基を含む、５種の光活性化可能なコーティング組成物を調製した。
光活性化可能な組成物A、B、C、D及びEは、56部（pbw）のDesmodur（商標）N3390（ヘキサメチレンジイソシアネートの脂肪族トリマー、Bayer社製）及び27部のトリメチロールプロパントリス(3-メルカプトプロピオネート）を含んだ。
フォトラテント塩基の重量パーセントは、0.1〜0.4の間とした。50μm厚さの膜をガラス板上に引き出し（ドローアウト）、10cmの距離からのUV A光（蛍光灯、Cleo（商標）型、フィリップス社製）を照らした（7 mW/cm2）。環境温度で、暗中と10分間の露光後との双方において行った実験の結果を表１に示す。実施例中のパーセントは、重量パーセントであり、部は重量部である。
【表１】
0004906221.tif 000009
上表に示す結果によれば、硬化時間はニフェジピン濃度が高くなるにつれ減少する。ポットライフはいずれも許容できるが、暗中での硬化は、性能を低下する。しかし、暗中での硬化に代えて、膜全体が少なくとも実験室条件に曝されれば、実験室条件下で得られる光にのみ曝された部分の硬化時間は、フォトラテント塩基の種類及び濃度に依存して25〜100分であり、許容できることが見出された。
【００４７】
実施例２
使用したフォトラテント塩基が２重量部（pbw)の以下の式に従うテトラブチルアンモニウムボーレートであったことを除き、実施例１を繰り返した。
【化９】
0004906221.tif 000010
光硬化可能な組成物A及びBは、50pbwのTolonate（商標）HDT-LV（ヘキサメチレンジイソシアネート脂肪族トリマー、ローヌ-プーラン社製）及び27pbwのトリメチロールプロパントリス（3-メルカプトプロピオネート）を含んだ。
組成物Aは１pbwの増感剤Quantacure（商標）ITX（G.Lakes社製）を含んだ。結果を表２に示す。
【表２】
0004906221.tif 000011
上表に示した結果によれば、この場合、満足の行く結果を得るためには、増感剤の存在は必須である。
【００４８】
実施例３
使用したフォトラテント塩基が0.4又は1.8重量部（pbw)のα-アミノアセトフェノン、即ち、4-モルホリノベンゾイル）-1-ベンジル-1-ジメチルアミノプロパン（Irgacure（商標）369、チバスペシャリティケミカルズ社製）であったことを除き、実施例１を繰り返した。
光硬化可能な組成物A、 B及びCは、各々、50pbwのTolonate（商標）HDT-LV（ヘキサメチレンジイソシアネート脂肪族トリマー、ローヌ-プーラン社製）及び27pbwのトリメチロールプロパントリス（3-メルカプトプロピオネート）を含んだ。 組成物Aは1.8pbwの、組成物Bは0.4pbwの、組成物Cは0.4pbwのIrgacure（商標）369を夫々含み、組成物Cはさらに0.1pbwのベンゼンスルホン酸を含んだ。
【表３】
0004906221.tif 000012
表３に示した結果によれば、この場合、スルホン酸の存在はポットライフの著しい向上をもたらす一方、UV A露光後又は実験室中で得られる光の下での硬化時間は、ほとんど影響されない。
【００４９】
実施例４
各々が、フォトラテント塩基として1.1重量部（pbw）の、以下の式に従うα-アミノアセトフェノンを含む２つの光活性化可能なコーティング組成物を調製した。
【化１０】
0004906221.tif 000013
組成自体は、表４に示す。
【表４】
0004906221.tif 000014
組成物Aのポットライフは６時間であったが、組成物B（触媒として追加の金属錯体を含む）のそれは２時間であった。75μm厚さの膜をガラス板上に引き出し、20cmの距離からのUV A光（蛍光灯、Cleo（商標）型、フィリップス社製）に露光した（３mW/cm2）。未露光の膜を、UV A光に、夫々、０、１及び２分露光した後に硬化した。未露光及び露光された膜の硬化データを表５に示す。
【表５】
0004906221.tif 000015
表５に示す結果から、この場合、追加の触媒の存在は、UV A光に露光された膜の硬化時間に、全く又はほとんど影響を及ぼさない。しかし、暗中での硬化は追加の触媒の配合により330分から75分へと著しく加速された。得られた膜について耐メチルエチルケトン性及び耐水性を調べた。７日後にPersoz硬度を測定した。得られたコーティング層の耐メチルエチルケトン性を表６に示す。
【表６】
0004906221.tif 000016
得られたコーティング層の耐水性を表７に示す。
【表７】
0004906221.tif 000017
得られたコーティング層のPersoz硬度を表８に示す。
【表８】
0004906221.tif 000018
【００５０】
実施例５
使用したフォトラテント塩基が2.22重量部（pbw)の下記式に従うα-アミノアセトフェノンであった点を除き、実施例１を繰り返した。
【化１１】
0004906221.tif 000019
この実施例では、特定の光開始剤の選択、光開始剤の種類への依存、追加の酸及び/又は塩基の使用だけでなく、ポリイソシアネートの種類も、ポットライフと暗中での乾燥又は硬化との良いバランスのために重要なパラメータであることを示す。６組成物のポットライフ及び硬化条件を表９に示す。
【表９】
0004906221.tif 000020
表９に示す結果から、Desmodur（商標）N3400の使用は、短すぎるポットライフをもたらし、これは、前記イソシアネートとTolonate（商標）HDT-LVを組合わせることによって回復することができる。
【００５１】
実施例６
ヒドロキシ官能性樹脂とチオール官能性樹脂との物理的混合物を含むコーティング組成物が施与されたことを除き、実施例１を繰り返した。
ヒドロキシ官能性アクリレート、Setalux 1157  XS-54、アクゾノーベルレジンズ社製（Ew（OH)＝693 g、s.c.＝54％）を、ペンタエリスリトールトテラキス（3-メルカプトプロピオネート）と混合した。ジブチル錫ジラウレート（DBTL)をNCO/OH反応の触媒として添加した。結果を表１０に示す。
【表１０】
0004906221.tif 000021
【００５２】
実施例７
以下のように調製されたヒドロキシル官能性とチオール官能性の双方を有する樹脂が施与されたことを除き、実施例１を繰り返した。
第１工程で、31.05pbwのペンタエリスリトール、1.55pbwのジペンタエリスリトール、27.4pbwのヘキサヒドロフタル酸無水物及び10pbwのイソノナン酸から230℃で、窒素気流下で、酸価14〜18 mgKOH/g固形分になるまでキシレンを還流させながらポリエステルを調製した。
第２工程で、30pbwの3-メルカプトプロピオン酸をキシレンを還流させながら窒素気流下180℃で反応混合物に加えた。75％超の転化率で、キシレン中のテトライソプロピルチタネート溶液を加えた（全固形分に対してテトライソプロピルチタネート1.0重量％）。エステル化反応を、減じられた圧力下で、酸価8〜11 mgKOH/g固形分になるまで継続した。次いで、減じられた圧力下でキシレンを蒸留して除いた。ポリエステル分散物をｎ-ブチルアセテートにより固形分75％まで薄めた。反応溶液を加圧して70℃で濾過した。
ブチルアセテート中固形分77.8％、Ew（OH)＝344、Ew（SH)＝320、及びAv＝9.9の、ヒドロキシル官能性とチオール官能性の双方を有する樹脂が得られた。
結果を表１１に示す。
【表１１】
0004906221.tif 000022
【００５３】
実施例８
この実施例ではプライマーを調製した。
【表１２】
0004906221.tif 000023
プライマー配合物を、乾燥膜厚50μmで、鋼板上に噴霧した。噴霧の直後に、膜をUV-A光で照射した（蛍光灯、Cleo（商標）型、フィリップス社製、距離50cm、１ mW/cm2）。膜は乾燥しており、5分後には磨く（sand）ことができた。暗中での乾燥は２時間を要した。混合後２時間後も、結果は同じであった。
【００５４】
実施例９
本発明に従うウォーターボーン配合物を以下のとおり調製した。
【表１３】
0004906221.tif 000024
ウォーターボーン配合物を、乾燥膜厚70μmで、引出し棒（drawing bar)を用いて錫板上に施与した。１時間のフラッシュオフ時間の後、膜をUV-A光で照射した（蛍光灯、Cleo（商標）型、フィリップス社製、距離10cm、７mW/cm2）。膜は２分後に乾燥した。暗中での乾燥は、さらに６時間を要した。混合後２時間後も、結果は同じであった。
【００５５】
実施例１０
実施例３の組成物Bを市販のベースコート、即ち、Autowave及びAutobase、アクゾノーベルコーティングスBV製、でコートされた２つの金属板上に夫々施与した。該板を10cmの距離からのUV A光（７mW/cm2）に露光した（蛍光灯、Cleo（商標）型、フィリップス社製）。クリアコートは１分後に乾燥した。